(57)【特許請求の範囲】
【請求項１】
−  式ＩＩＩ−１’
【化１】
0006683436.tif 000110
式中
Ｒ３は、Ｈ、１〜１７個のＣ原子を有する非フッ素化アルキルまたは非フッ素化アルコキシ、または２〜１５個のＣ原子を有する非フッ素化アルケニル、非フッ素化アルケニルオキシまたは非フッ素化アルコキシアルキルを示し、および
【化２】
0006683436.tif 000111
を示し、
【化３】
0006683436.tif 000112
を示し、
【化４】
0006683436.tif 000113
を示す、
で表される１種または２種以上の化合物
を含み、
−  式Ｉ、式ＩＩ、式ＩＩＩ−２およびＩＩＩ−４〜ＩＩＩ−６
【化５】
0006683436.tif 000114
式中
Ｒ１は、Ｈ、１〜１７個のＣ原子を有する非フッ素化アルキルまたは非フッ素化アルコキシ、または２〜１５個のＣ原子を有する非フッ素化アルケニル、非フッ素化アルケニルオキシまたは非フッ素化アルコキシアルキルを示し、
ｎは、０または１を示し、および
【化６】
0006683436.tif 000115
を示し、
【化７】
0006683436.tif 000116
を示す、
【化８】
0006683436.tif 000117
式中、
Ｒ２は、Ｈ、１〜１７個のＣ原子を有する非フッ素化アルキルまたは非フッ素化アルコキシ、または２〜１５個のＣ原子を有する非フッ素化アルケニル、非フッ素化アルケニルオキシまたは非フッ素化アルコキシアルキルを示し、
Ｚ２１は、トランス−ＣＨ＝ＣＨ−、トランス−ＣＦ＝ＣＦ−または−Ｃ≡Ｃ−を示し、および
【化９】
0006683436.tif 000118
を示す、
【化１０】
0006683436.tif 000119
式中
Ｒ３は、上で定義したとおりであり、
Ｚ３１およびＺ３２の１つは、トランス−ＣＨ＝ＣＨ−、トランスーＣＦ＝ＣＦ−または−Ｃ≡Ｃ−を示し、および他方は、それとは独立して、トランス−ＣＨ＝ＣＨ−、トランス−ＣＦ＝ＣＦ−または単結合を示し、および
【化１１】
0006683436.tif 000120
を示し、
【化１２】
0006683436.tif 000121
を示す、
で表される化合物の群から選択される１種または２種以上の化合物
をさらに含んでもよく、および１種または２種以上の重合性化合物をさらに含んでもよい液晶媒体を含むことを特徴とする、１ＭＨｚ〜１ＴＨｚの範囲の高周波技術のためのコンポーネント。
【請求項２】
液晶媒体が、式Ｐ
Pa-（Spa）s1-（A1-Z1）n1-A2-Q-A3-（Z4-A4）n2-（Spb）s2-Pb    P
式中、個々のラジカルは以下の意味を有する：
Ｐａ、Ｐｂは、それぞれ、互いに独立して、重合性基であり、
Ｓｐａ、Ｓｐｂはそれぞれ、互いに独立して、スペーサー基を示し、
ｓ１、ｓ２はそれぞれ、互いに独立して、０または１を示し、
ｎ１、ｎ２はそれぞれ、互いに独立して、０または１を示し、
Ｑは、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−（ＣＨ２）３Ｏ−、−Ｏ（ＣＨ２）３−、−ＣＨ＝ＣＦ−、−Ｃ≡Ｃ−、−Ｏ−、−ＣＨ２−、−（ＣＨ２）３−、−ＣＦ２−を示し、
Ｚ１、Ｚ４は、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−（ＣＨ２）３Ｏ−、−Ｏ（ＣＨ２）３−、−ＣＨ＝ＣＦ−、−Ｃ≡Ｃ−、−Ｏ−、−ＣＨ２−、−（ＣＨ２）３−、−ＣＦ２−を示し、ここでＺ１およびＱまたはＺ４およびＱは同時に−ＣＦ２Ｏ−および−ＯＣＦ２−から選択される基を示さない、
Ａ１、Ａ２、Ａ３、Ａ４はそれぞれ、互いに独立して、以下の群から選択されるジラジカル基を示し：
ａ）  トランス−１，４−シクロヘキシレン、１，４−シクロヘキセニレンおよび１，４’−ビシクロヘキシレン、ここにおいて、加えて、１つまたは２つ以上の非隣接のＣＨ２基は、−Ｏ−および／または−Ｓ−により置き換えられていてもよく、およびここにおいて、加えて、１つまたは２つ以上のＨ原子はＦにより置き換えられていてもよい、からなる群、
ｂ）  １，４−フェニレンおよび１，３−フェニレン、ここにおいて、加えて、１つまたは２つのＣＨ基はＮにより置き換えられていてもよく、およびここにおいて、加えて、１つまたは２つ以上のＨ原子はＬにより置き換えられていてもよい、からなる群、
ｃ）  テトラヒドロピラン−２，５−ジイル、１，３−ジオキサン−２，５−ジイル、テトラヒドロフラン−２，５−ジイル、シクロブタン−１，３−ジイル、ピペリジン−１，４−ジイル、チオフェン−２，５−ジイルおよびセレノフェン−２，５−ジイル、これらのそれぞれはＬにより単置換または多置換されていてもまたよい、からなる群、
ｄ）  飽和、部分的に不飽和または完全に不飽和の、および多環性のラジカル、これは置換されていてもよく、５〜２０個の環状Ｃ原子を有し、その１つまたは２つ以上は、加えて、ヘテロ原子により置き換えられていてもよい、からなる群、
およびＡ３は、代わりに、単結合であってもよく、
Ｌはそれぞれの出現において、同一であるかまたは異なって、Ｆ、Ｃｌ、ＣＮ、ＳＣＮ、ＳＦ５または直鎖または分枝の、それぞれの場合において任意にフッ素化されている、１２個までのＣ原子を有するアルキル、アルコキシ、アルキルカルボニル、アルコキシカルボニル、アルキルカルボニルオキシまたはアルコキシカルボニルオキシを示す、
で表される１種または２種以上の化合物を含むことを特徴とする、請求項１に記載のコンポーネント。
【請求項３】
液晶媒体が、請求項１に示される、式Ｉで表される１種または２種以上の化合物を含むことを特徴とする、請求項１または２に記載のコンポーネント。
【請求項４】
液晶媒体が、請求項１に示される、式ＩＩで表される１種または２種以上の化合物を含むことを特徴とする、請求項１〜３のいずれか一項に記載のコンポーネント。
【請求項５】
液晶媒体が、請求項１に示される、式ＩＩＩ−２およびＩＩＩ−４〜ＩＩＩ−６で表される化合物の群から選択される１種または２種以上の化合物を含むことを特徴とする、請求項１〜４のいずれか一項に記載のコンポーネント。
【請求項６】
液晶媒体が、式Ｉ−１、Ｉ−２、式ＩＩ−１〜ＩＩ−３、式ＩＩＩ−２およびＩＩＩ−４〜ＩＩＩ−６
【化１３】
0006683436.tif 000122
【化１４】
0006683436.tif 000123
式中、パラメーターは請求項１において与えられるそれぞれの意味を有する、
で表される化合物の群から選択される１種または２種以上の化合物を含むことを特徴とする、請求項１〜５のいずれか一項に記載のコンポーネント。
【請求項７】
液晶媒体が、重合性化合物を含むこと、および任意に付加的に重合開始剤を含むことを特徴とする、請求項１〜６のいずれか一項に記載のコンポーネント。
【請求項８】
液晶媒体が、合計で５重量％〜７０重量％の、式Ｉで表される１種または２種以上の化合物を含むことを特徴とする、請求項１〜７のいずれか一項に記載のコンポーネント。
【請求項９】
液晶媒体が、合計で２０重量％〜８０重量％の、式ＩＩで表される１種または２種以上の化合物を含むことを特徴とする、請求項１〜８のいずれか一項に記載のコンポーネント。
【請求項１０】
液晶媒体が、合計で５重量％〜４５重量％の、式ＩＩＩ−１’、ＩＩＩ−２およびＩＩＩ−４〜ＩＩＩ−６で表される化合物の群から選択される１種または２種以上の化合物を含むことを特徴とする、請求項１〜９のいずれか一項に記載のコンポーネント。
【請求項１１】
液晶媒体が、合計で８０重量％〜１００重量％の、式Ｉ、式ＩＩ、式ＩＩＩ−１’、ＩＩＩ−２およびＩＩＩ−４〜ＩＩＩ−６で表される化合物の群から選択される１種または２種以上の化合物を含むことを特徴とする、請求項１〜１０のいずれか一項に記載のコンポーネント。
【請求項１２】
マイクロ波範囲における動作に好適であることを特徴とする、請求項１〜１１のいずれか一項に記載のコンポーネント。
【請求項１３】
マイクロ波域において動作可能な、移相器またはＬＣベースのアンテナ素子であることを特徴とする、請求項１〜１２のいずれか一項に記載のコンポーネント。
【請求項１４】
請求項１〜１３のいずれか一項に記載の１種または２種以上のコンポーネントを含むことを特徴とする、マイクロ波アンテナアレー。
【請求項１５】
液晶媒体であって、
−  式Ｉ−３
【化１５】
0006683436.tif 000124
式中
Ｒ１は、Ｈ、１〜１７個のＣ原子を有する非フッ素化アルキルまたは非フッ素化アルコキシ、または２〜１５個のＣ原子を有する非フッ素化アルケニル、非フッ素化アルケニルオキシまたは非フッ素化アルコキシアルキルを示し、および
【化１６】
0006683436.tif 000125
を示す、
で表される１種または２種以上の化合物
を含むこと、および
−  式ＩＩＩ−１ｂ
【化１７】
0006683436.tif 000126
式中
Ｒ３は、Ｈ、１〜１７個のＣ原子を有する非フッ素化アルキルまたは非フッ素化アルコキシ、または２〜１５個のＣ原子を有する非フッ素化アルケニル、非フッ素化アルケニルオキシまたは非フッ素化アルコキシアルキルを示す、
で表される１種または２種以上の化合物
を含むことを特徴とする、前記媒体。
【請求項１６】
合計で１０重量％〜４５重量％の、式Ｉ−３で表される１種または２種以上の化合物を含むことを特徴とする、請求項１５に記載の液晶媒体。
【請求項１７】
合計で５重量％〜５０重量％の、式ＩＩＩ−１ｂで表される１種または２種以上の化合物を含むことを特徴とする、請求項１６に記載の液晶媒体。
【請求項１８】
−  式ＩＩ
【化１８】
0006683436.tif 000127
式中、
Ｒ２は、Ｈ、１〜１７個のＣ原子を有する非フッ素化アルキルまたは非フッ素化アルコキシ、または２〜１５個のＣ原子を有する非フッ素化アルケニル、非フッ素化アルケニルオキシまたは非フッ素化アルコキシアルキルを示し、
Ｚ２１は、トランス−ＣＨ＝ＣＨ−、トランス−ＣＦ＝ＣＦ−または−Ｃ≡Ｃ−を示し、および
【化１９】
0006683436.tif 000128
を示す、
で表される１種または２種以上の化合物
を含むことを特徴とする、請求項１５〜１７のいずれか一項に記載の液晶媒体。
【発明の詳細な説明】
【技術分野】
【０００１】
本発明は、液晶媒体に、およびそれを含む高周波コンポーネント、殊には、高周波デバイス、例えばマイクロ波の相をシフトさせるためのデバイスなどのための、特にはマイクロ波フェーズドアレーアンテナのための、マイクロ波コンポーネントに関する。
【背景技術】
【０００２】
液晶媒体は、しばらくの間は、情報を表示させるための電気光学ディスプレイ（液晶ディスプレイ（liquid crystal displays）−ＬＣＤｓ）において用いられてきた。
【０００３】
しかし近年、液晶媒体はまた、例えばDE 10 2004 029 429.1 A（特許文献１）においておよびJP 2005-120208 (A)（特許文献２）においてなど、マイクロ波技術のためのコンポーネントにおける使用に関し提唱されてきた。
【０００４】
典型的なマイクロ波用途として、K.C. Gupta, R. Garg, I. Bahl and P. Bhartia: Microstrip Lines and Slotlines, 2nd ed., Artech House, Boston, 1996（非特許文献１）により記載される逆マイクロストリップラインの概念が、例えばD. Dolfi, M. Labeyrie, P. Joffre and J.P. Huignard: Liquid Crystal Microwave Phase Shifter. Electronics Letters, Vol. 29, No. 10, pp. 926-928, May 1993（非特許文献２）, N. Martin, N. Tentillier, P. Laurent, B. Splingart, F. Huert, PH. Gelin, C. Legrand: Electrically Microwave Tuneable Components Using Liquid Crystals. 32nd European Microwave Conference, pp. 393-396, Milan 2002（非特許文献３）において、あるいはWeil, C.: Passiv steuerbare Mikrowellenphasenschieber auf der Basis nichtlinearer Dielektrika［非線形誘電体に基づく受動的制御可能なマイクロ波移相器］, Darmstaedter Dissertationen D17, 2002（非特許文献４）, C. Weil, G. Luessem, and R. Jakoby: Tuneable Invert-Microstrip Phase Shifter Device Using Nematic Liquid Crystals, IEEE MTT-S Int. Microw. Symp., Seattle, Washington, June 2002, pp. 367-370（非特許文献５）においてMerck KGaAからの市販の液晶Ｋ１５とともに用いられている。
【０００５】
C. Weil, G. Luessem, and R. Jakoby: Tuneable Invert-Microstrip Phase Shifter Device Using Nematic Liquid Crystals, IEEE MTT-S Int. Microw. Symp., Seattle, Washington, June 2002, pp. 367-370（非特許文献５）は、それを以って、約４０Ｖの制御電圧で１０ＧＨｚにおいて１２°／ｄＢの移相器品質を達成している。ＬＣの挿入損失、つまり液晶における偏光損失のみにより引き起こされる損失は、Weil, C.: Passiv steuerbare Mikrowellenphasenschieber auf der Basis nichtlinearer Dielektrika ［非線形誘電体に基づく受動的制御可能なマイクロ波移相器］, Darmstaedter Dissertationen D17, 2002（非特許文献４）においては、１０ＧＨｚにおいてはおよそ１〜２ｄＢとなっている。加えて、移相器損失が主として誘電ＬＣ損失および導波ジャンクションにおける損失により決定されると決定された。
【０００６】
T. Kuki, H. Fujikake, H. Kamoda and T. Nomoto: Microwave Variable Delay Line Using a Membrane Impregnated with Liquid Crystal. IEEE MTT-S Int. Microwave Symp. Dig. 2002, pp. 363-366, June 2002（非特許文献６）およびT. Kuki, H. Fujikake, T. Nomoto: Microwave Variable Delay Line Using Dual-Frequency Switching-Mode Liquid Crystal. IEEE Trans. Microwave Theory Tech., Vol. 50, No. 11, pp. 2604-2609, November 2002（非特許文献７）はまた、プラナー移相器配置と組み合わせた重合ＬＣ膜および二重周波数スイッチ方式液晶の使用を述べている。
【０００７】
A. Penirschke, S. Mueller, P. Scheele, C. Weil, M. Wittek, C. Hock and R. Jakoby: "Cavity Perturbation Method for Characterization of Liquid Crystals up to 35GHz", 34th European Microwave Conference - Amsterdam, pp. 545-548（非特許文献８）は、とりわけ、９ＧＨｚの周波数における公知の単一の液晶物質Ｋ１５（Merck KGaA, Germany）の特性を記載する。
【０００８】
A. Gaebler, F. Goelden, S. Mueller, A. Penirschke and R. Jakoby "Direct Simulation of Material Permittivites using an Eigen-Susceptibility Formulation of the Vector Variational Approach", 12MTC 2009 - International Instrumentation and Measurement Technology Conference, Singapore, 2009 (IEEE), pp. 463-467（非特許文献９）は、公知の液晶混合物Ｅ７（同様にMerck KGaA, Germany）の対応する特性を記載する。
【０００９】
DE 10 2004 029 429.1 A（特許文献１）は、マイクロ波技術における、とりわけ移相器における、液晶媒体の使用を記載する。それは既に、対応する周波数範囲におけるそれらの特性に関して、液晶媒体を調査した。加えて、それは、式
【化１】
0006683436.tif 000002
夫々
【化２】
0006683436.tif 000003
で表される少量の単一の化合物を、周知のシアノビフェニル化合物
【化３】
0006683436.tif 000004
と組み合わせて含む液晶媒体、およびまた、他の化合物のほかに、
【化４】
0006683436.tif 000005
夫々
【化５】
0006683436.tif 000006
を含む媒体を記載する。
【００１０】
しかしこれらの相対的に単純な混合物は、マイクロ波領域において動作するデバイスにおける用途に関して限定された性能を示し、それらの全般的な物性、例えば、特には、透明点、相範囲、特に低温における貯蔵に対する安定性、およびそれらの粘性、特にそれらの回転粘度に関し、なお著しく改善する必要がある。
【００１１】
１種または２種以上のこれらの化合物、ならびに類似のものを含む、マイクロ波用途のためのさらなる液晶媒体は、マイクロ波用途のために、DE 10 2010 025 572 A（特許文献３）およびWO 2013/034227（特許文献４）において提唱されている。
【先行技術文献】
【特許文献】
【００１２】
【特許文献１】独国特許出願公開第１０  ２００４  ０２９  ４２９．１号明細書
【特許文献２】特開２００５−１２０２０８号公報
【特許文献３】独国特許出願公開第１０  ２０１０  ０２５  ５７２号明細書
【特許文献４】国際公開２０１３／０３４２２７号
【非特許文献】
【００１３】
【非特許文献１】K.C. Gupta, R. Garg, I. Bahl and P. Bhartia: Microstrip Lines and Slotlines, 2nd ed., Artech House, Boston, 1996
【非特許文献２】D. Dolfi, M. Labeyrie, P. Joffre and J.P. Huignard: Liquid Crystal Microwave Phase Shifter. Electronics Letters, Vol. 29, No. 10, pp. 926-928, May 1993
【非特許文献３】N. Martin, N. Tentillier, P. Laurent, B. Splingart, F. Huert, PH. Gelin, C. Legrand: Electrically Microwave Tunable Components Using Liquid Crystals. 32nd European Microwave Conference, pp. 393-396, Milan 2002
【非特許文献４】Weil, C.: Passiv steuerbare Mikrowellenphasenschieber auf der Basis nichtlinearer Dielektrika, Darmstaedter Dissertationen D17, 2002
【非特許文献５】C. Weil, G. Luessem, and R. Jakoby: Tunable Invert-Microstrip Phase Shifter Device Using Nematic Liquid Crystals, IEEE MTT-S Int. Microw. Symp., Seattle, Washington, June 2002, pp. 367-370
【非特許文献６】T. Kuki, H. Fujikake, H. Kamoda and T. Nomoto: Microwave Variable Delay Line Using a Membrane Impregnated with Liquid Crystal. IEEE MTT-S Int. Microwave Symp. Dig. 2002, pp. 363-366, June 2002
【非特許文献７】T. Kuki, H. Fujikake, T. Nomoto: Microwave Variable Delay Line Using Dual-Frequency Switching-Mode Liquid Crystal. IEEE Trans. Microwave Theory Tech., Vol. 50, No. 11, pp. 2604-2609, November 2002
【非特許文献８】A. Penirschke, S. Mueller, P. Scheele, C. Weil, M. Wittek, C. Hock and R. Jakoby: "Cavity Perturbation Method for Characterization of Liquid Crystals up to 35GHz", 34th European Microwave Conference − Amsterdam, pp. 545-548
【非特許文献９】A. Gaebler, F. Goelden, S. Muller, A. Penirschke and R. Jakoby "Direct Simulation of Material Permittivites using an Eigen-Susceptibility Formulation of the Vector Variational Approach", 12MTC 2009 − International Instrumentation and Measurement Technology Conference, Singapore, 2009 (IEEE), pp. 463-467
【発明の概要】
【発明が解決しようとする課題】
【００１４】
液晶媒体のポリマー安定化、ならびにキラルドーパントによるドーピングは、既に、いくつかのタイプのディスプレイ用途に対して、およびさまざまな理由に対して提唱されてきた。しかし、本願により想定されるタイプの用途に対する夫々の提唱は存在しない。
【００１５】
これらの媒体を含む高周波技術のための公知のデバイスは、未だに、十分な安定性および、特には、迅速な応答を欠如する。
【００１６】
しかし、これらの組成物は重大な不利に苛まれる。それらのほとんどは、他の欠陥に加え、不利にも高度な損失および／または不適切な移相または不適切な材料品質を生じさせる。
【００１７】
これらの用途のために、特には、今まではむしろ通常ではなくかつ一般的ではない特性または特性の組み合わせを有する液晶媒体が必要とされている。
【００１８】
それゆえ改善された特性を有する新規の液晶媒体が、必要である。特に、マイクロ波域における誘電損失は低減されなければならなく、かつ材料品質（η、時にまた性能指数、短縮してＦｏＭとも称される）、つまり高度な同調性および、同時に、低度な誘電損失、が改善されなければならない。これらの要件に加えて、特には平面構造を用いるデバイス、例えば移相器および漏れ波アンテナなどのための、いくつかの想定される用途のための改善された応答時間に対し、増大して焦点が置かれなければならない。
【００１９】
加えて、コンポーネントの低温挙動における改善に対する安定した要求が存在する。低温における動作特性における、ならびに貯蔵寿命における、両方の改善が、ここに必要である。
【００２０】
それゆえ、対応する実用的用途のための好適な特性を有する液晶媒体に対するかなりの要求が、存在する。
【００２１】
加えて、本発明は、従来技術で記載される方法および材料の上述の不利を有さない、ポリマー安定化メソゲン相、特にはネマチック相を達成する、改善された方法および材料を提供するという目的を有する。これらのメソゲン相は、ポリマーおよび低分子量メソゲン材料を含む。結果として、これらはまた、「複合系」、または短縮して「系」とも称される。
【００２２】
本発明のもう１つの目的は、専門家に利用可能な好適な材料のプールを拡張させることである。他の目的は、専門家には、以下の記載から直ちに明白である。
【００２３】
加えて、ＲＭ（反応性メソゲン（reactive mesogen））を用いることにより、改善された、迅速な切替時間、良好な同調性および受容可能な損失を有する、安定化された液晶相を達成できることが見出された。
【００２４】
メソゲンモノマーに加えて、非メソゲンモノマー、例えば２−エチルヘキシルアクリラートなどの使用もまた可能であり、ある場合においては有益で有り得る。しかし、混合されたモノマー／ホスト系の蒸発および不均質により損失の問題へと誘導する、かかる化合物の揮発性な性質のため、それはまた問題となり得る。
【００２５】
また、非メソゲン性化合物の使用により、液体の液晶ホストの透明点を激しく低下させ、ほとんどの実用的な用途に対しては望ましくない、はるかに小さい幅のポリマー安定化ネマチック相を誘導し得る。
【００２６】
１つまたは２つ以上の１，４−フェニレンを含むコアの代わりの、シクロヘキシレンコアを有するＲＭの使用は、全般的なＵＶ照射に対する、および特には重合化プロセスにおいて用いられるＵＶ照射に対する安定性のために、利点を有する。それゆえ得られたポリマー安定化相（複合系）は、高い電圧保持比（ＶＨＲ（voltage holding ratio））を有する。
【００２７】
また、シクロヘキシレンＲＭを、フルオロフェニル液晶化合物を含む液体の液晶ホストと組み合わせて用いることにより、ＲＭはこのホストを効果的に安定化させ、発展した最先端のデバイスに必要な、高いＶＨＲを与える。
【課題を解決するための手段】
【００２８】
驚くべきことに、好適に迅速な切替時間、好適なネマチック相範囲および従来技術の材料の不利を有さない、または少なくとも、かなり低減された程度で有するのみである損失を有する、液晶媒体を達成することが可能であることが、今、見出された。
【００２９】
本発明による、これらの改善された液晶媒体は、以下のものを含む
−  式Ｉ、ＩＩおよびＩＩで表される化合物の群から選択される、１種または２種以上の化合物
【化６】
0006683436.tif 000007
式中
Ｒ１は、Ｈ、１〜１７個、好ましくは３〜１０個のＣ原子を有する非フッ素化アルキルまたは非フッ素化アルコキシ、または２〜１５個、好ましくは３〜１０個のＣ原子を有する非フッ素化アルケニル、非フッ素化アルケニルオキシまたは非フッ素化アルコキシアルキルを、好ましくは非フッ素化アルキルまたは非フッ素化アルケニルを示し、
ｎは、０または１を、好ましくは１を示し、および
【００３０】
【化７】
0006683436.tif 000008
を示し、
【化８】
0006683436.tif 000009
【００３１】
を示し、好ましくは
【化９】
0006683436.tif 000010
【００３２】
を示し、より好ましくは
【化１０】
0006683436.tif 000011
を示し、
【化１１】
0006683436.tif 000012
を示し、
【化１２】
0006683436.tif 000013
を示す、
【００３３】
【化１３】
0006683436.tif 000014
式中
Ｒ２は、Ｈ、１〜１７個、好ましくは３〜１０個のＣ原子を有する非フッ素化アルキルまたは非フッ素化アルコキシ、または２〜１５個、好ましくは３〜１０個のＣ原子を有する非フッ素化アルケニル、非フッ素化アルケニルオキシまたは非フッ素化アルコキシアルキルを、好ましくは非フッ素化アルキルまたは非フッ素化アルケニルを示し、
Ｚ２１は、トランス−ＣＨ＝ＣＨ−、トランス−ＣＦ＝ＣＦ−または−Ｃ≡Ｃ−を、好ましくは−Ｃ≡Ｃ−またはトランス−ＣＨ＝ＣＨ−を示し、および
【００３４】
【化１４】
0006683436.tif 000015
【００３５】
を示し、好ましくは
【化１５】
0006683436.tif 000016
を示し、
【００３６】
【化１６】
0006683436.tif 000017
を示し、および
【００３７】
【化１７】
0006683436.tif 000018
を示す、
【００３８】
【化１８】
0006683436.tif 000019
式中
Ｒ３は、Ｈ、１〜１７個、好ましくは３〜１０個のＣ原子を有する非フッ素化アルキルまたは非フッ素化アルコキシ、または２〜１５個、好ましくは３〜１０個のＣ原子を有する非フッ素アルケニル、非フッ素化アルケニルオキシまたは非フッ素化アルコキシアルキルを、好ましくは非フッ素化アルキルまたは非フッ素化アルケニルを示し、
Ｚ３１およびＺ３２の１つ、好ましくはＺ３２は、トランス−ＣＨ＝ＣＨ−、トランス−ＣＦ＝ＣＦ−または−Ｃ≡Ｃ−を示し、かつ他の１つは、それに独立して、トランス−ＣＨ＝ＣＨ−、トランス−ＣＦ＝ＣＦ−または単結合を示し、好ましくはそれらの１つ、好ましくはＺ３２は、−Ｃ≡Ｃ−またはトランス−ＣＨ＝ＣＨ−を示し、かつ他のものは単結合を示し、および
【００３９】
【化１９】
0006683436.tif 000020
を示し、
【化２０】
0006683436.tif 000021
【００４０】
を示し、好ましくは
【化２１】
0006683436.tif 000022
【００４１】
を示し、より好ましくは
【化２２】
0006683436.tif 000023
を示し、
【００４２】
【化２３】
0006683436.tif 000024
を示す、および
【００４３】
−  任意に、式Ｐ
Pa-（Spa）s1-（A1-Z1）n1-A2-Q-A3-（Z4-A4）n2-（Spb）s2-Pb      P
式中、それぞれのラジカルは以下の意味を有する：
Ｐａ、Ｐｂはそれぞれ、互いに独立して、重合性基であり、
Ｓｐａ、Ｓｐｂはそれぞれ、互いに独立して、スペーサー基を示し、
ｓ１、ｓ２はそれぞれ、互いに独立して、０または１を示し、
ｎ１、ｎ２はそれぞれ、互いに独立して、０または１を、好ましくは０を示し、
Ｑは、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−（ＣＨ２）３Ｏ−、−Ｏ（ＣＨ２）３−、−ＣＨ＝ＣＦ−、−Ｃ≡Ｃ−、−Ｏ−、−ＣＨ２−、−（ＣＨ２）３−、−ＣＦ２−を、好ましくは−ＣＦ２Ｏ−を示し、
Ｚ１、Ｚ４は、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−（ＣＨ２）３Ｏ−、−Ｏ（ＣＨ２）３−、−ＣＨ＝ＣＦ−、−Ｃ≡Ｃ−、−Ｏ−、−ＣＨ２−、−（ＣＨ２）３−、−ＣＦ２−、ここでＺ１およびＱまたはＺ４およびＱは同時には、−ＣＦ２Ｏ−および−ＯＣＦ２−から選択される基を示さない、を示し、
【００４４】
Ａ１、Ａ２、Ａ３、Ａ４はそれぞれ、互いに独立して、以下の群から選択されるジラジカル基を示し、
ａ）トランス−１，４−シクロヘキシレン、１，４−シクロヘキセニレンおよび１，４’−ビシクロヘキシレン、ここにおいて、加えて、１つまたは２つ以上の非隣接のＣＨ２基は−Ｏ−および／または−Ｓ−により置き換えられていてもよく、およびここにおいて、加えて、１つまたは２つ以上のＨ原子は、Ｆにより置き換えられていてもよい、からなる群、
ｂ）１，４−フェニレンおよび１，３−フェニレン、ここにおいて、加えて、１つまたは２つのＣＨ基はＮにより置き換えられていてもよく、およびここにおいて、加えて、１つまたは２つ以上のＨ原子はＬにより置き換えられていてもよい、からなる群、
ｃ）テトラヒドロピラン−２，５−ジイル、１，３−ジオキサン−２，５−ジイル、テトラヒドロフラン−２，５−ジイル、シクロブタン−１，３−ジイル、ピペリジン−１，４−ジイル、チオフェン−２，５−ジイルおよびセレノフェン−２，５−ジイル、これらのそれぞれはまた、Ｌにより単置換または多置換されていてもよい、からなる群
【００４５】
ｄ）飽和、部分的に不飽和または完全に不飽和の、および任意に置換されている、５〜２０個のＣ原子、これらの１つまたは２つ以上は、加えて、ヘテロ原子により置き換えられていてもよい、を有する多環式ラジカルからなる群、好ましくはビシクロ［１，１，１］ペンタン−１，３−ジイル、ビシクロ［２，２，２］オクタン−１，４−ジイル、スピロ［３，３］ヘプタン−２，６−ジイル、
【化２４】
0006683436.tif 000025
【００４６】
ここで、加えて、これらのラジカルにおける１つまたは２つ以上のＨ原子はＬにより置き換えられていてもよく、および／または１つまたは２つ以上の二重結合は単結合により置き換えられていてもよく、および／または１つまたは２つ以上のＣＨ基はＮにより置き換えられていてもよい、からなる群から選択され、
およびＡ３は、代わりに単結合であってもよく、
【００４７】
Ｌはそれぞれの出現において、同一であるかまたは異なって、Ｆ、Ｃｌ、ＣＮ、ＳＣＮ、ＳＦ５または直鎖または分枝の、それぞれの場合において任意にフッ素化されている、１２個までのＣ原子を有する、アルキル、アルコキシ、アルキルカルボニル、アルコキシカルボニル、アルキルカルボニルオキシまたはアルコキシカルボニルオキシを示し、
Ｒ０３、Ｒ０４はそれぞれ、互いに独立して、Ｈ、Ｆ、１〜１２個のＣ原子を有する直鎖または分枝のアルキル、ここにおいて、加えて、１つまたは２つ以上のＨ原子はＦにより置き換えられていてもよい、を示し、
Ｍは、−Ｏ−、−Ｓ−、−ＣＨ２−、−ＣＨＹ１−または−ＣＹ１Ｙ２−を示し、および
Ｙ１およびＹ２はそれぞれ、互いに独立して、Ｒ０３に対して上で示される意味の１つを有するか、またはＣｌまたはＣＮを示し、および基Ｙ１およびＹ２の１つは代わりに−ＯＣＦ３を示し、好ましくはＨ、Ｆ、Ｃｌ、ＣＮまたはＣＦ３、
で表される１種または２種以上の化合物、
【００４８】
ならびに式Ｐで表される１種または２種以上の化合物の、単独の、またはそれぞれの混合物からの１種または２種以上のさらなる重合性化合物と組み合わせての、重合化により得ることができるポリマー安定化された系に、およびかかる安定化された系の高周波技術のためのコンポーネントまたはデバイスにおける使用。
【００４９】
本発明により好ましく使用される式Ｐで表される重合性化合物は、以下の式からなる群から選択される：
【化２５】
0006683436.tif 000026
【００５０】
【化２６】
0006683436.tif 000027
【００５１】
【化２７】
0006683436.tif 000028
【００５２】
【化２８】
0006683436.tif 000029
【００５３】
【化２９】
0006683436.tif 000030
【００５４】
【化３０】
0006683436.tif 000031
式中、Ｌはそれぞれの出現において、同一であるかまたは異なって、本明細書に示される意味の１つを有し、ｒは０、１、２、３または４を示し、ｓは０、１、２または３を示し、およびｎは１〜２４の、好ましくは１〜１２の、非常に特に好ましくは２〜８の整数を示し、およびここにおいて、ラジカルが単結合または二重結合の終端に示されない場合、それは末端ＣＨ３またはＣＨ２基である。
【００５５】
式Ｐ１−１〜Ｐ１２−４において、
【化３１】
0006683436.tif 000032
は好ましくは、以下の式からなる群から選択される基を示す：
【化３２】
0006683436.tif 000033
特に好ましくは
【化３３】
0006683436.tif 000034
から選択される。
【００５６】
基Ａ２−Ｑ−Ａ３は好ましくは、式
【化３４】
0006683436.tif 000035
式中、少なくとも１つの環は少なくとも１つの基Ｌ＝Ｆにより置換されている、
で表される基を示す。ｒはここではそれぞれの場合において、独立して、好ましくは０、１または２である。
【００５７】
式Ｐおよびその従属式で表される化合物におけるＰａおよびＰｂは好ましくは、アクリラートまたはメタクリラート、さらにフルオロアクリラートを示す。
【００５８】
式Ｐおよびその従属式で表される化合物におけるＳｐａおよびＳｐｂは好ましくは、−（ＣＨ２）ｐ１−、−（ＣＨ２）ｐ１−Ｏ−、−（ＣＨ２）ｐ１−Ｏ−ＣＯ−および−（ＣＨ２）ｐ１−Ｏ−ＣＯ−Ｏ−ならびにその鏡像、ここにおいてｐ１は１〜１２の、好ましくは１〜６の整数を、特に好ましくは１、２または３を示し、ここでこれらの基はＰａまたはＰｂに、Ｏ原子が直接的に隣接しないように結合している、からなる群から選択されるラジカルを示す。
【００５９】
式Ｐで表される化合物のうち、特に好ましいのは、式中、
−  ラジカルＰａおよびＰｂが、ビニルオキシ、アクリラート、メタクリラート、フルオロアクリラート、クロロアクリラート、オキセタンおよびエポキシド基からなる群から選択される、特に好ましくはアクリラートまたはメタクリラート基である、
−  ラジカルＳｐａおよびＳｐｂが、−（ＣＨ２）ｐ１−、−（ＣＨ２）ｐ１−Ｏ−、−（ＣＨ２）ｐ１−Ｏ−ＣＯ−および−（ＣＨ２）ｐ１−Ｏ−ＣＯ−Ｏ−ならびにその鏡像、ここでｐ１は１〜１２の、好ましくは１〜６の整数、特に好ましくは１、２または３を示し、ここでこれらのラジカルはＰａまたはＰｂに、Ｏ原子が直接的に隣接しないように結合している、からなる群から選択される
のものである。
【００６０】
本発明の好ましい態様により好ましく使用される式Ｐで表される化合物は、ちょうど２つの環を含むもの（ｎ１＝ｎ２＝０）であり、これは好ましくは６員環である。以下の式で表される化合物の群から選択される化合物が、特に好ましい：
【化３５】
0006683436.tif 000036
【００６１】
【化３６】
0006683436.tif 000037
【００６２】
【化３７】
0006683436.tif 000038
【００６３】
式中、Ｐａ、Ｐｂ、Ｓｐａ、Ｓｐｂ、ｓ１およびｓ２は、上の式Ｐのもとで定義されたとおりであり、および好ましくはＳｐａ／ｂはアルキレン−（ＣＨ２）ｎ−、ここでｎは好ましくは３、４、５、６または７であり、およびＰａ／ｂは好ましくはメタクリラート部分またはアクリラート部分である、である。式Ｐａ、Ｐｂ、Ｐｄ、Ｐｅ、Ｐｆ、Ｐｇ、ＰｈおよびＰｉの群から選択される化合物、特に式Ｐａで表される化合物の使用が、特に好ましい。
【００６４】
本発明によるポリマー安定化デバイスのためのポリマー前駆体における使用に好適かつ好ましいコモノマーは、例えば、以下の式から選択される：
【００６５】
【化３８】
0006683436.tif 000039
【００６６】
【化３９】
0006683436.tif 000040
【００６７】
【化４０】
0006683436.tif 000041
【００６８】
【化４１】
0006683436.tif 000042
【００６９】
式中、パラメーターは以下の意味を有する：
Ｐ１およびＰ２：それぞれ、互いに独立して、重合性基、好ましくは本明細書においてＰａに対して与えられる意味の１つを有する、特に好ましくはアクリラート基、メタクリラート基、フルオロアクリラート基、オキセタン基、ビニルオキシ基またはエポキシ基、
Ｓｐ１およびＳｐ２：それぞれ、互いに独立して、単結合またはスペーサー基、好ましくは本明細書においてＳｐａに対して与えられる意味の１つを有する、特に好ましくは−（ＣＨ２）ｐ１−、−（ＣＨ２）ｐ１−Ｏ−、−（ＣＨ２）ｐ１−ＣＯ−Ｏ−、−（ＣＨ２）ｐ１−Ｏ−ＣＯ−または−（ＣＨ２）ｐ１−Ｏ−ＣＯ−Ｏ−、ここでｐ１は１〜１２の整数であり、およびここで最後に述べた基（複数）はＯ原子を介して隣接する環に結合している、
および、ここで代わりにまた、Ｐ１−Ｓｐ１−およびＰ２−Ｓｐ２−の１つまたは２つ以上はＲａａであってもよい、但し化合物に存在するＰ１−Ｓｐ１−およびＰ２−Ｓｐ２−の少なくとも１つはＲａａではない、
【００７０】
Ｒａａ：Ｈ、Ｆ、Ｃｌ、ＣＮまたは１〜２５個のＣ原子を有する直鎖または分枝アルキル、ここで１つまたは２つ以上の非隣接の−ＣＨ２−基は、互いに独立して、−Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−により、Ｏ原子、Ｓ原子のいずれもが互いに直接的に結合しないように置き換えられていてもよく、およびここでまた１つまたは２つ以上のＨ原子はＦ、Ｃｌ、ＣＮまたはＰ１−Ｓｐ１−により置き換えられていてもよい、特に好ましくは直鎖または分枝の、任意に一フッ素化または多フッ素化されている、１〜１２個のＣ原子を有するアルキル、アルコキシ、アルケニル、アルキニル、アルキルカルボニル、アルコキシカルボニル、またはアルキルカルボニルオキシ、ここで該アルケニル基およびアルキニル基は少なくとも２つの、および分枝の基は少なくとも３つのＣ原子を有する、
Ｒ０、Ｒ００：それぞれ、それぞれの出現において互いに独立して、Ｈまたは１〜１２個のＣ原子を有するアルキル、
【００７１】
Ｚ１：−Ｏ−、−ＣＯ−、−Ｃ（ＲｙＲｚ）−、または−ＣＦ２ＣＦ２−、
Ｚ２およびＺ３：それぞれ、互いに独立して、−ＣＯ−Ｏ−、−Ｏ−ＣＯ−、−ＣＨ２Ｏ−、−ＯＣＨ２−、−ＣＦ２Ｏ−、−ＯＣＦ２−、または−（ＣＨ２）ｎ−、ここでｎは２、３または４である、
ＲｙおよびＲｚ：それぞれ、互いに独立して、Ｈ、Ｆ、ＣＨ３またはＣＦ３、
Ｌ：それぞれの出現において互いに独立して、Ｆ、Ｃｌ、ＣＮ、ＳＣＮ、ＳＦ５または直鎖または分枝の、任意に一フッ素化または多フッ素化されている、１２個までのＣ原子を有するアルキル、アルコキシ、アルケニル、アルキニル、アルキルカルボニル、アルコキシカルボニル、アルキルカルボニルオキシまたはアルコキシカルボニルオキシ、好ましくはＦ、
Ｌ’およびＬ’’ ：それぞれ、互いに独立して、Ｈ、ＦまたはＣｌ、
ｒ：０、１、２、３または４、
ｓ：０、１、２または３、
ｔ：０、１または２、および
ｘ：０または１。
【００７２】
本願によるデバイスにおける使用に好適かつ好ましいコモノマーは、例えば、単反応性化合物の群から選択され、これはポリマー安定化系の前駆体において、１〜９重量％の、特に好ましくは４〜７重量％の濃度で存在する。好ましい単反応性化合物は式Ｍ１〜Ｍ２９、ここでＰ１−Ｓｐ１−およびＰ２−Ｓｐ２−の１つまたは２つ以上は、該化合物が単一の反応性基のみを有するように、Ｒａａである、で表される化合物である。
【００７３】
特に好ましい単反応性化合物は、以下の式
【化４２】
0006683436.tif 000043
式中、Ｐ１、Ｓｐ１およびＲａａは上で与えられるそれぞれの意味を有し、およびＰ１は好ましくはアクリラート（ＣＨ２＝ＣＨ−ＣＯ−Ｏ−）またはメタクリラート（ＣＨ２＝Ｃ（ＣＨ３）−ＣＯ−Ｏ−）である、
で表される化合物である。
【００７４】
これらのなかで、式
【化４３】
0006683436.tif 000044
式中
ｎは、１〜１６の、好ましくは２〜８の範囲の、整数、好ましくは偶数であり、
ｍは、１〜１５の、好ましくは２〜７の範囲の整数である、
で表される化合物が、特に好ましい。
【００７５】
特に好ましいのは、そこに存在するＬＣ媒体または重合性のまたは重合した成分が以下の式で表される１種または２種以上の化合物を含む、ＬＣ媒体、好ましくは高周波技術のための、特に移相器またはマイクロ波アンテナ、例えば漏れ波アンテナのための、ＬＣデバイス、または本明細書に記載される方法または使用である：
【化４４】
0006683436.tif 000045
式中、Ｐａ、Ｐｂ、Ｓｐａ、Ｓｐｂ、ｓ１、ｓ２およびＬは本明細書で示される意味を有し、ｒは０、１、２、３または４を示し、ならびにＺ２およびＺ３はそれぞれ、互いに独立して、−ＣＦ２−Ｏ−または−Ｏ−ＣＦ２−を示し、好ましくはＺ２は−ＣＦ２−Ｏ−でありかつＺ３は−Ｏ−ＣＦ２−であるかまたはその逆であるか、Ｚ２は−ＣＯ−Ｏ−でありかつＺ３が−Ｏ−ＣＯ−であるかまたはその逆であり、および最も好ましくは、Ｚ２は−ＣＦ２−Ｏ−でありかつＺ３は−Ｏ−ＣＦ２−であるかまたはＺ２は−ＣＯ−Ｏ−でありかつＺ３が−Ｏ−ＣＯ−である。
【００７６】
好ましくは、本発明により用いられる液晶媒体は、ポリマー前駆体またはポリマー前駆体の一部分として、１種、２種または３種以上の反応性メソゲン、好ましくは１種または２種以上の単反応性メソゲンおよび、同時に、１種または２種以上の二反応性メソゲンを含む。任意に、１種または２種以上の反応性メソゲンは、好ましくは下に定義されるＨＤＭＡ、ＨＤＤＭＡ、ＥＨＡ、ＥＡ、ＥＭＡなどから選択される、非メソゲン性の、夫々等方性の、反応性化合物により置き換えられ得る。
【００７７】
本発明に好ましい態様において、本発明により用いられる液晶媒体は、１種、２種または３種以上の反応性メソゲン、好ましくは１種または２種以上の単反応性メソゲンおよび、同時に、１種または２種以上の二反応性メソゲンを含むポリマー前駆体の重合、好ましくは光重合により得られたまたは得ることができるポリマーを含む。任意に、１種または２種以上の反応性メソゲンは、好ましくはアクリル酸２−エチルヘキシル（ＥＨＡ）、アクリル酸１，３，３−トリメチルヘキシル（ＴＭＨＡ）、ジアクリル酸ヘキサンジオール（ＨＤＤＡ）、ジメタクリル酸ヘキサンジオール（ＨＤＤＭＡ）、などから、ならびにメチルメタクリラート（ＭＭＡ）、エチルアクリラート（ＥＡ）、エチルメタクリラート（ＥＭＡ）およびアクリル酸６−’４’−シアノビフェニル−４−イルオキシ）ヘキシル（６ＣＢＡ）、メソゲン性モノマーから選択される、非メソゲン性、それぞれ等方性の、反応性化合物により置き換えられ得る。
【００７８】
【化４５】
0006683436.tif 000046
【００７９】
好ましくは、１種または２種以上の、最も好ましくは全ての、単反応性メソゲンは、メタクリラートおよび、ならびに好ましくは１種または２種以上の、最も好ましくは全ての、単反応性メソゲンは、ビスアクリラートおよび混合アクリラート−メタクリラートの群から選択され、好ましくはこれらはビスアクリラートである。
【００８０】
好ましくは、本発明による液晶媒体は、
−  式Ｉで表される１種または２種以上の化合物、および
−  式ＩＩで表される１種または２種以上の化合物、
または
−  式Ｉで表される１種または２種以上の化合物、および
−  式ＩＩＩで表される１種または２種以上の化合物、
または
−  式ＩＩで表される１種または２種以上の化合物、および
−  式ＩＩＩで表される１種または２種以上の化合物
または、最も好ましくは
−  式Ｉで表される１種または２種以上の化合物、および
−  式ＩＩで表される１種または２種以上の化合物、および
−  式ＩＩＩで表される１種または２種以上の化合物
を含む。
【００８１】
本発明の好ましい態様において、液晶媒体は、式Ｉで表される１種または２種以上の化合物および式ＩＩＩで表される１種または２種以上の化合物を含む。
【００８２】
本発明のさらに好ましい態様において、液晶媒体は、式Ｉで表される１種または２種以上の化合物および式ＩＩで表される１種または２種以上の化合物を含む。
【００８３】
本発明による液晶媒体は同様に、好ましくは、式ＩＩで表される１種または２種以上の化合物および式ＩＩＩで表される１種または２種以上の化合物を含む。
【００８４】
本発明により、特に好ましいのは、式Ｉで表される１種または２種以上の化合物、式ＩＩで表される１種または２種以上の化合物および式ＩＩＩで表される１種または２種以上の化合物を含む液晶媒体である。
【００８５】
加えて、ある態様における本発明により使用される液晶媒体は、好ましくは、式ＩＶ
【化４６】
0006683436.tif 000047
式中、
【化４７】
0006683436.tif 000048
【００８６】
好ましくは
【化４８】
0006683436.tif 000049
【００８７】
特に好ましくは
【化４９】
0006683436.tif 000050
を示し、
【００８８】
Ｌ４は、１〜６個のＣ原子を有するアルキル、３〜６個のＣ原子を有するシクロアルキルまたは４〜６個のＣ原子を有するシクロアルケニルを、好ましくはＣＨ３、Ｃ２Ｈ５、ｎ−Ｃ３Ｈ７  （−（ＣＨ２）２ＣＨ３）、ｉ−Ｃ３Ｈ７  （−ＣＨ（ＣＨ３）２）、シクロプロピル、シクロブチル、シクロヘキシル、シクロペンタ−１−エニルまたはシクロヘキサ−１−エニルを、および特に好ましくはＣＨ３、Ｃ２Ｈ５、シクロプロピルまたはシクロブチルを示し、
Ｘ４は、Ｈ、１〜３個のＣ原子を有するアルキルまたはハロゲンを、好ましくはＨ、ＦまたはＣｌを、および特に好ましくはＨまたはＦを、および非常に特に好ましくはＦを示し、
Ｒ４１〜Ｒ４４は互いに独立して、それぞれ１〜１５個のＣ原子を有する非フッ素化アルキルまたは非フッ素化アルコキシ、それぞれ２〜１５個のＣ原子を有する非フッ素化アルケニル、非フッ素化アルケニルオキシまたは非フッ素化アルコキシアルキルを、または１５個までのＣ原子を有するシクロアルキル、アルキルシクロアルキル、シクロアルケニル、アルキルシクロアルケニル、アルキルシクロアルキルアルキルまたはアルキルシクロアルケニルアルキルを、および代わりにＲ４３およびＲ４４の１つまたは両方はまたＨを示し、
【００８９】
好ましくは、
Ｒ４１およびＲ４２は、互いに独立して、それぞれ１〜７個のＣ原子を有する非フッ素化アルキルまたは非フッ素アルコキシ、またはそれぞれ２〜７個のＣ原子を有する非フッ素化アルケニル、非フッ素化アルケニルオキシまたは非フッ素化アルコキシアルキルを示し、
【００９０】
特に好ましくは、
Ｒ４１は、１〜７個のＣ原子を有する非フッ素化アルキルまたは２〜７個のＣ原子を有する非フッ素化アルケニル、非フッ素化アルケニルオキシまたは非フッ素化アルコキシアルキルを示し、および
【００９１】
特に好ましくは、
Ｒ４２は、１〜７個のＣ原子を有する非フッ素化アルキルまたは非フッ素化アルコキシを示し、
【００９２】
好ましくは、
Ｒ４３およびＲ４４は、Ｈ、１〜５個のＣ原子を有する非フッ素化アルキル、３〜７個のＣ原子を有する非フッ素化シクロアルキルまたはシクロアルケニル、それぞれ４〜１２個のＣ原子を有する、非フッ素化アルキルシクロヘキシルまたは非フッ素化シクロヘキシルアルキル、または５〜１５個のＣ原子を有する非フッ素化アルキルシクロヘキシルを、特に好ましくはシクロプロピル、シクロブチルまたはシクロヘキシルを、および非常に特に好ましくはシクロプロピル、シクロブチルまたはシクロヘキシルを、および非常に特に好ましくはＲ４３およびＲ４４の少なくとも１つはｎ−アルキルを示し、特に好ましくはメチル、エチルまたはｎ−プロピルを示し、および他のものはＨまたはｎ−アルキルを、特に好ましくはＨ、メチル、エチルまたはｎ−プロピルを示す、
で表される１種または２種以上の化合物を含む。
【００９３】
本発明による液晶媒体は好ましくは、合計で５％〜７０％、好ましくは５％〜６０％および特に好ましくは３０％〜５０％の、式Ｉで表される化合物を含む。
本発明による液晶媒体は好ましくは、合計で２０％〜８０％、好ましくは３０％〜７０％および特に好ましくは３５％〜６５％の、式ＩＩで表される化合物を含む。
【００９４】
本発明による液晶媒体は好ましくは、合計で５％〜４５％、好ましくは１０％〜４０％および特に好ましくは１５％〜３５％の、式ＩＩＩで表される化合物を含む。
【００９５】
液晶媒体がそれぞれの場合において式Ｉ、ＩＩおよびＩＩＩで表される１種または２種以上の化合物を含む、本発明の好ましい態様において、好ましくは式Ｉで表される化合物の濃度は、４５％〜１００％、好ましくは５０％〜１００％および特に好ましくは５５％〜１００％である。
【００９６】
式ＩＩで表される化合物の濃度は好ましくは、１％〜２０％、好ましくは２％〜１５％および特に好ましくは３％〜１０％、および式ＩＩＩで表される化合物の濃度は好ましくは、１％〜３０％、好ましくは５％〜２５％および特に好ましくは５％〜２０％である。
【００９７】
液晶媒体がそれぞれの場合において式Ｉ、ＩＩおよびＩＩＩで表される１種または２種以上の化合物を含む、本発明のさらに好ましい態様において、好ましくは式Ｉで表される化合物の濃度は、１５％〜４０％、好ましくは２０％〜３５％、および特に好ましくは２５％〜３０％であり、好ましくは式ＩＩで表される化合物の濃度は１０％〜３５％、好ましくは１５％〜３０％、および特に好ましくは２０％〜２５％であり、および好ましくは式ＩＩＩで表される化合物の濃度は２５％〜５０％、好ましくは３０％〜４５％および特に好ましくは３５％〜４０％である。
【００９８】
液晶媒体がそれぞれの場合において式ＩおよびＩＩで表される１種または２種以上の化合物を含むが、式ＩＩＩで表される化合物を多くても５％、好ましくは含まない、本発明に好ましい態様において、好ましくは式Ｉで表される化合物の濃度は１０％〜５０％、好ましくは２０％〜４０％、および特に好ましくは２５％〜３５％、好ましくは式ＩＩで表される化合物のは４０％〜７０％、好ましくは５０〜６５％および特に好ましくは５５％〜６０％、および好ましくは式ＩＩＩで表される化合物の濃度は１％〜４％、好ましくは１％〜３％および特に好ましくは０％である。
【００９９】
本発明による液晶媒体は特に好ましくは、合計で５０％〜８０％の、好ましくは５５％〜７５％の、および特に好ましくは５７％〜７０％の式Ｉ−１（下に規定する）で表される化合物および／または合計で５％〜７０％の、好ましくは６％〜５０％の、特に好ましくは８％〜２０％の式Ｉ−２およびＩ−３（下に規定する）で表される化合物の群から選択される化合物、最も好ましくは式Ｉ−２および式Ｉ−３の両方で表される化合物を含む。
【０１００】
本発明による液晶媒体は同様に好ましくは、合計で５％〜６０％の、好ましくは１０％〜５０％の、および特に好ましくは７％〜２０％の式ＩＩで表わされる化合物を含む。
【０１０１】
単一の同族化合物の使用の場合、これらの限界はこの同族の濃度に対応し、これは好ましくは２％〜２０％、特に好ましくは１％〜１５％である。２種または３種以上の同族の使用の場合、個々の同族の濃度は同様に好ましくはそれぞれの場合において１％〜１５％である。
【０１０２】
式Ｉ〜ＩＩＩで表される化合物はそれぞれの場合において、３よりも大きい誘電異方性を有する誘電的に正の化合物、３より小さくかつ−１．５より大きい誘電異方性を有する誘電的にニュートラルな化合物および−１．５以下の誘電異方性を有する誘電的に負の化合物を含む。
【０１０３】
本発明の好ましい態様において、液晶媒体は、好ましくは式Ｉ−１およびＩ−２で表される化合物の群から選択される、好ましくは式Ｉ−１および／またはＩ−２で表される、好ましくは式Ｉ−１で表される１種または２種以上の化合物および式Ｉ−２で表される１種または２種で表される化合物を同時に、式Ｉで表される１種または２種以上の化合物を、および任意に、好ましくは必須で、式Ｉ−３で表される１種または２種以上の化合物を含み、より好ましくは式Ｉで表されるこれらの化合物は専らこれらからなり、なおより好ましくは本質的にこれらからなり、および非常に特に好ましくは完全にこれらからなる：
【化５０】
0006683436.tif 000051
【０１０４】
式中、
Ｌ１は、ＨまたはＦ、好ましくはＨであり、
および他のパラメーターは式Ｉに対して上に示されるそれぞれの意味を有し、および好ましくは、
Ｒ１は、１〜７個のＣ原子を有する非フッ素化アルキルまたは２〜７個のＣ原子を有する非フッ素化アルケニルを示す。
【０１０５】
媒体は好ましくは、式Ｉ−１で表される化合物で表される１種または２種以上の化合物を含み、これは好ましくは、式Ｉ−１ａ〜Ｉ−１ｃで表される、好ましくは式Ｉ−１ｃで表される化合物の群から選択され、より好ましくは式Ｉ−１で表されるこれらの化合物は、専らこれらからなり、なおより好ましくは本質的にこれらからなり、および非常に特に好ましくは完全にこれらからなる：
【化５１】
0006683436.tif 000052
式中、パラメーターは式Ｉ−１に対して上で示されるそれぞれの意味を有し、および式中好ましくは、
Ｒ１は、非フッ素アルキルまたは非フッ素化アルケニルを示す。
【０１０６】
媒体は好ましくは、式Ｉ−２で表される１種または２種以上の化合物を含み、これは好ましくは式Ｉ−２ａ〜Ｉ−２ｄで表される、好ましくは式Ｉ−２ｄで表される化合物の群から選択され、より好ましくは、式Ｉ−２で表されるこれらの化合物は、専らこれらからなり、なおより好ましくは本質的にこれらからなり、および非常に特に好ましくは完全にこれらからなる。
【化５２】
0006683436.tif 000053
式中、パラメーターは式Ｉ−２に対して上に示されるそれぞれの意味を有し、および式中好ましくは、
Ｒ１は、非フッ素化アルキルまたは非フッ素化アルケニルを示す。
【０１０７】
媒体は好ましくは、式Ｉ−３で表される１種または２種以上の化合物を含み、これは好ましくは式Ｉ−３ａ〜Ｉ−３ｄで表される、好ましくは式Ｉ−３で表される化合物の群から選択され、より好ましくは式Ｉ−３で表されるこれらの化合物は、専らこれらからなり、なおより好ましくは本質的にこれらからなり、および非常に特に好ましくは完全にこれらからなる：
【化５３】
0006683436.tif 000054
式中、パラメーターは式Ｉ−３に対して上で示されるそれぞれの意味を有し、および式中好ましくは、
Ｒ１は、非フッ素化アルキルまたは非フッ素化アルケニルを示す。
【０１０８】
媒体は好ましくは、式ＩＩで表される１種または２種以上の化合物を含み、これは好ましくは式ＩＩ−１〜ＩＩ３で表される化合物の群から選択され、好ましくは式ＩＩ−１およびＩＩ−２で表される化合物の群から選択され、より好ましくは式ＩＩで表されるこれらの化合物は、専らこれらからなり、なおより好ましくは本質的にこれらからなり、および非常に特に好ましくは完全にこれらからなる：
【化５４】
0006683436.tif 000055
式中、パラメーターは式ＩＩのもとで上に与えられる意味を有し、および好ましくは
Ｒ２は、Ｈ、１〜７個のＣ原子を有する非フッ素化アルキルまたはアルコキシ、または２〜７個のＣ原子を有する非フッ素化アルケニルを示し、
および
【０１０９】
【化５５】
0006683436.tif 000056
【０１１０】
好ましくは
【化５６】
0006683436.tif 000057
を示し、および好ましくは
Ｒ２は、ＣｎＨ２ｎ＋１またはＣＨ２＝ＣＨ−（ＣＨ２）Ｚを示し、および
ｎは、０〜１５の範囲の、好ましくは１〜７の範囲のおよび特に好ましくは１〜５の範囲の整数を示し、および
ｚは、０、１、２、３または４を、好ましくは０または２を示す。
【０１１１】
媒体は好ましくは、式ＩＩ−１で表される１種または２種以上の化合物を含み、これは好ましくは式ＩＩ−１ａ〜ＩＩ−１ｅで表される化合物の群から選択され、好ましくは式ＩＩ−１ａおよびＩＩ−１ｂで表される、より好ましくは式ＩＩ−１ｂで表される化合物の群から選択され、より好ましくは式ＩＩ−１で表されるこれらの化合物は専らこれらからなり、なおより好ましくは本質的にこれらからなり、および非常に特に好ましくは完全にこれらからなる：
【化５７】
0006683436.tif 000058
【０１１２】
式中、
Ｒ２は、上に示される意味を有し、および好ましくはＣｎＨ２ｎ＋１またはＣＨ２＝ＣＨ−（ＣＨ２）Ｚを示し、、および
ｎは、０〜１５の範囲の、好ましくは１〜７の範囲の、および特に好ましくは１〜５の範囲の整数を示し、および
ｚは、１、２、３または４を、好ましくは０または２を示す。
【０１１３】
媒体は好ましくは、好ましくは式ＩＩ−２ａおよびＩＩ−２ｂで表される化合物の群から選択される、式ＩＩ−２で表される１種または２種以上の化合物を、より好ましくは式ＩＩ−２ａで表される１種または２種以上の化合物および式ＩＩ−２ｂで表される１種または２種以上の化合物を同時に含み、より好ましくは式ＩＩ−２で表されるこれらの化合物は専らこれらからなり、なおより好ましくは本質的にこれらからなり、および非常に特に好ましくは完全にこれらからなる：
【化５８】
0006683436.tif 000059
【０１１４】
式中
Ｒ２は、上に示される意味を有し、および好ましくはＣｎＨ２ｎ＋１またはＣＨ２＝ＣＨ−（ＣＨ２）Ｚを示し、
ｎは、０〜１５の範囲の、好ましくは１〜７の、および特に好ましくは１〜５の範囲の整数を示し、
ｚは、０、１、２、３または４を、好ましくは０または２を示す。
【０１１５】
媒体は好ましくは、好ましくは式ＩＩ−３ａ〜ＩＩ−３ｃで表される化合物の群から選択される、好ましくは式ＩＩ−３ａおよびＩＩ−３ｂで表される化合物の群から選択される、式ＩＩ−３で表される１種または２種以上の化合物を、より好ましくは式ＩＩ−３ａで表される１種または２種以上の化合物および式ＩＩ−３ｂで表される１種または２種以上の化合物を同時に含み、より好ましくは式ＩＩ−３で表されるこれらの化合物は専らこれらからなり、なおより好ましくは本質的にこれらからなり、および非常に特に好ましくは完全にこれらからなる：
【化５９】
0006683436.tif 000060
【０１１６】
式中
Ｒ２は、上に示される意味を有し、および好ましくはＣｎＨ２ｎ＋１またはＣＨ２＝ＣＨ−（ＣＨ２）Ｚを示し、
ｎは、０〜１５の範囲の、好ましくは１〜７の、および特に好ましくは１〜５の範囲の整数を示し、および
ｚは、０、１、２、３または４を、好ましくは０または２を示す。
【０１１７】
媒体は好ましくは、式ＩＩＩで表される１種または２種以上の化合物を含み、これは好ましくは式ＩＩＩ−１〜ＩＩＩ−５で表される化合物の群から選択され、より好ましくは該式で表されるこれらの化合物は式ＩＩＩ−１、ＩＩＩ−２、ＩＩＩ−３およびＩＩＩ−４で、より好ましくは式ＩＩＩ−１で表される化合物の群から選択され、および、なおより好ましくは式ＩＩＩで表されるこれらの化合物は専らこれらからなり、なおより好ましくは本質的にこれらからなり、および非常に特に好ましくは完全にこれらからなる：
【化６０】
0006683436.tif 000061
【０１１８】
式中
Ｚ３１およびＺ３２は互いに独立して、トランス−ＣＨ＝ＣＨ−またはトランス−ＣＦ＝ＣＦ−を、好ましくはトランス−ＣＨ＝ＣＨ−を示し、および式ＩＩＩ−６においては代替的に、Ｚ３１およびＺ３２の１つは−Ｃ≡Ｃ−を示してもよく、および他のパラメーターは式ＩＩＩのもとで上に示した意味を有し、および好ましくは、
Ｒ３は、Ｈ、１〜７個のＣ原子を有する非フッ素化アルキルまたはアルコキシ、または２〜７個のＣ原子を有する非フッ素化アルケニルを示し、
【０１１９】
および
【化６１】
0006683436.tif 000062
を示し、
【０１２０】
【化６２】
0006683436.tif 000063
を示し、および好ましくは
【０１２１】
Ｒ３は、ＣｎＨ２ｎ＋１またはＣＨ２＝ＣＨ−（ＣＨ２）Ｚを示し、
ｎは、０〜１５の範囲の、好ましくは１〜７の、および特に好ましくは１〜５の範囲の整数を示し、
ｚは、０、１、２、３または４を、好ましくは０または２を示す。
【０１２２】
媒体は好ましくは、式ＩＩＩ−１で表される１種または２種以上の化合物を含み、これは好ましくは式ＩＩＩ−１ａ〜ＩＩＩ−１ｄで表される化合物の群から、好ましくは式ＩＩＩ−１ａ〜ＩＩＩ−１ｂで表される、より好ましくは式ＩＩＩ−１ｂで表される化合物の群から選択され、および、なおより好ましくは、式ＩＩＩ−１で表されるこれらの化合物は専らこれらからなり、なおより好ましくは本質的にこれらからなり、および非常に特に好ましくは完全にこれらからなる：
【化６３】
0006683436.tif 000064
【０１２３】
式中
Ｒ３は、上に示される意味を有し、および好ましくはＣｎＨ２ｎ＋１またはＣＨ２＝ＣＨ−（ＣＨ２）Ｚを示し、
ｎは、０〜１５の範囲の、好ましくは１〜７の、特に好ましくは１〜５の範囲の整数を示し、および
ｚは、０、１、２、３または４を、好ましくは０または２を示す。
【０１２４】
媒体は好ましくは、式ＩＩＩ−２で表される１種または２種以上の化合物を含み、これは好ましくは式ＩＩＩ−２ａで表される化合物から選択される：
【化６４】
0006683436.tif 000065
式中、
Ｒ３は、上に示される意味を有し、および好ましくはＣｎＨ２ｎ＋１またはＣＨ２＝ＣＨ−（ＣＨ２）Ｚを示し、
ｎは、０〜１５の範囲の、好ましくは１〜７の範囲のおよび特に好ましくは１〜５の範囲の整数を示し、および
ｚは、０、１、２、３または４を、好ましくは０または２を示す。
【０１２５】
媒体は好ましくは、式ＩＩＩ−３で表される１種または２種以上の化合物および／または式ＩＩＩ−４で表される１種または２種以上の化合物を含む。
【０１２６】
媒体は好ましくは、式ＩＩＩ−５で表される１種または２種以上の化合物を含み、これは好ましくは式ＩＩＩ−５ａで表される化合物である：
【化６５】
0006683436.tif 000066
Ｒ３は、式ＩＩＩ−５に対して上に示される意味を有し、および好ましくはＣｎＨ２ｎ＋１を示し、ここで
ｎは、０〜７の範囲の、好ましくは１〜５の範囲の整数である。
【０１２７】
式ＩＩＩで表されるさらに好ましい化合物は、以下の式で表される化合物である：
【化６６】
0006683436.tif 000067
式中
ｎは、０〜７の範囲の、好ましくは１〜５の範囲の整数である。
【０１２８】
好適かつ好ましい重合方法は、例えば、熱誘発性重合または光重合、好ましくは光重合、特にはＵＶ光重合である。ここで、１種または２種以上の開始剤もまた任意に添加することができる。重合のための好適な条件および開始剤の好適なタイプおよび量は当業者には公知であり、文献に記載されている。フリーラジカル重合に好適なのは、例えば、および好ましくは、商業的に利用可能な光重合剤Ｉｒｇａｃｕｒｅ（登録商標）１８４、Ｉｒｇａｃｕｒｅ（登録商標）３６９、Ｉｒｇａｃｕｒｅ（登録商標）６５１、Ｉｒｇａｃｕｒｅ（登録商標）７８４（好ましくは）、Ｉｒｇａｃｕｒｅ（登録商標）８１９（好ましくは）、Ｉｒｇａｃｕｒｅ（登録商標）９０７またはＩｒｇａｃｕｒｅ（登録商標）１３００（全てＢＡＳＦから）またはＤａｒｏｃｕｒｅ（登録商標）１１７３（Ｃｉｂａ  ＡＧから）である。開始剤が用いられる場合、その比率は好ましくは、０．００１重量％〜５重量％、特に好ましくは０．００１重量％〜１重量％である。
【０１２９】
本発明による重合性化合物はまた、開始剤なしの重合に好適であり、これにはかなりの有利、例えばより低い材料コストおよび特には、開始剤またはその分解産物の考えられる残留量による、ＬＣ媒体のより低いコンタミネーションなどを伴う。それゆえ重合はまた、開始剤の添加なしで実行することができる。好ましい態様において、それゆえ、ＬＣ媒体は重合開始剤を含まない。
【０１３０】
重合性成分またはＬＣ媒体はまた、例えば貯蔵または輸送の間の、ＲＭの所望でない自発的な重合を防ぐために、１種または２種以上の安定剤を含んでもよい。安定剤の好適なタイプまたは量は当業者に公知であり、文献に記載されている。例えば、Ｉｒｇａｎｏｘ（登録商標）シリーズ（Ｃｉｂａ  ＡＧから）からの商業的に利用可能な安定剤、例えばＩｒｇａｎｏｘ（登録商標）１０７６が、特に好適である。安定剤が用いられる場合、その比率は、ＲＭまたは重合性成分を含むＬＣの混合物の合計量に基づき、好ましくは１０ｐｐｍ〜１０，０００ｐｐｍの、特に好ましくは５０ｐｐｍ〜２，０００ｐｐｍの範囲、最も好ましくは０．２％または約０．２％である。
【０１３１】
混合物は、重合化の前に、下に記載されるように特徴付けする。そして反応性成分を照射により一度（１８０ｓ）重合化し、得られた媒体を再特徴付けする。
【０１３２】
媒体の重合化は好ましくは、約３．０ｍＷ／ｃｍ２の実効出力を有するＵＶランプ（例えば、Ｄｙｍａｘ、Ｂｌｕｅｗａｖｅ  ２００、３６５ｎｍ干渉フィルタ）での１８０秒の照射により、実行する。重合化は、テストセル／アンテナデバイスにおいて直接的に実行する。ＵＶ誘発性ホスト分解を最小化するために、有益には、好適なロングパスフィルタ、例えばＳｃｈｏｔｔ  ＧＧ３９５またはＧＧ４１０を適用する。
【０１３３】
重合化は、室温で実行する。
【０１３４】
最小の安定化を引き起こす全体の照射時間は、示される照射出力において典型的には１８０ｓである。最適化された照射／温度プログラムに従って、さらなる重合化を実行してもよい。
【０１３５】
重合前の媒体における重合性化合物の合計濃度は、好ましくは１％〜２０％の、より好ましくは２％〜１５％のおよび、最も好ましくは２％〜１０％の範囲である。
【０１３６】
本発明の好ましい態様において、媒体は、３より大きな誘電異方性を有する式Ｉ−１で表される１種または２種以上の誘電的に正の化合物を含む。
【０１３７】
媒体は好ましくは、−１．５より大きく３までの範囲の誘電異方性を有する式Ｉ−２で表される１種または２種以上の誘電的にニュートラルな化合物を含む。
【０１３８】
本発明の好ましい態様において、媒体は式ＩＩで表される１種または２種以上の化合物を含む。
【０１３９】
本発明のさらに好ましい態様において、媒体は式ＩＩＩで表される１種または２種以上の化合物を含む。
【０１４０】
媒体は、好ましくはまたはより良好には、本発明により使用される液晶媒体のネマチック成分は、２つまたはそれより少ない、５員環および／または６員環を有する化合物を、１０％以下で、好ましくは５％以下で、特に好ましくは２％以下で、非常に特に好ましくは１％以下で含むか、および特には完全に含まない。
【０１４１】
略号（頭文字）の定義は同様に下の表Ｄに示すか、または表Ａ〜Ｃから自明である。
【０１４２】
本発明による液晶媒体は好ましくは、式Ｉ〜ＩＩＩで表される化合物の群から選択される化合物を含み、より好ましくは専らこれらからなり、なおより好ましくは本質的にこれらからなり、および非常に特に好ましくは完全にこれらからなる。
【０１４３】
本発明の好ましい態様において、液晶媒体は、好ましくは式Ｉ〜ＩＩＩで表される化合物の群から選択される、イソチオシアナート化合物から専らなり、より好ましくは本質的からなり、および、最も好ましくは完全にからなる。
【０１４４】
本願において、組成物に関する「含む（comprise）」は、問題となる実体、つまり媒体または成分が、示される成分（単数）または成分（複数）または化合物（単数）または化合物（複数）を、好ましくは１０％以上の、および非常に好ましくは２０％の合計濃度で含むことを意味する。
【０１４５】
これに関連して、「専ら〜からなる（predominantly consist of）」は、問題となる実体が、５５重量％以上、好ましくは６０％以上、および非常に好ましくは７０％以上の、示される成分（単数）または成分（複数）または化合物（単数）または化合物（複数）を含むことを意味する。
【０１４６】
これに関連して、「本質的に〜からなる（essentially consist of）」は、問題となる実体が、８０％以上の、好ましくは９０％以上のおよび非常に特に好ましくは９５％以上の、示される成分（単数）または成分（複数）または化合物（単数）または化合物（複数）を含むことを意味する。
【０１４７】
これに関連して、「完全に〜からなる（completely consist of）」は、問題となる実体が、９８％以上の、好ましくは９９％以上のおよび非常に好ましくは１００．０％の示される成分（単数）または成分（単数）または化合物（単数）または化合物（複数）を含むことを意味する。
【０１４８】
上には明示的には述べられない他のメソゲン性化合物もまた、任意にかつ有利に、本発明による媒体において用いることができる。かかる化合物は、当業者に公知である。
【０１４９】
好ましくは、媒体における式Ｉ〜ＩＩＩで表される化合物の合計濃度は８０％以上〜１００％の範囲、より好ましくは９０％以上〜１００％の範囲、および最も好ましくは９５％以上〜１００％の範囲である。
【０１５０】
媒体における式Ｉ−３で表される、好ましくは式Ｉ−３ｃで表される化合物の合計濃度は、１０％〜４５％以下の、より好ましくは１５％以上〜３５％以下の、より好ましくは２０％以上〜３３％以下のおよび、最も好ましくは２５％以上〜３０％以下の範囲である。
【０１５１】
本発明による液晶媒体は好ましくは、９０℃以上の、より好ましくは１００℃以上の、なおより好ましくは１２０℃以上の、特に好ましくは１５０℃以上のおよび非常に特に好ましくは１７０℃以上の透明点を有する。
【０１５２】
本発明による媒体のネマチック相は好ましくは、少なくとも２０℃以下〜９０℃以上、好ましくは１００℃以上にまで、より好ましくは少なくとも０℃以下〜１２０℃以上、非常に好ましくは少なくとも−１０℃以下〜１４０℃以上および特に少なくとも−２０℃以下〜１５０℃以上に及ぶ。
【０１５３】
１ｋＨｚおよび２０℃における、本発明による液晶媒体のΔεは、好ましくは１以上、より好ましくは２以上および非常に好ましくは３以上である。
【０１５４】
５８９ｎｍ（ＮａＤ）および２０℃における、本発明による液晶媒体のΔｎは、好ましくは０．２００以上〜０．９０以下の範囲、より好ましくは０．２５０以上〜０．９０以下の範囲、なおより好ましくは０．３００以上〜０．８５以下の範囲、および非常に特に好ましくは０．３５０以上〜０．８００以下の範囲である。
【０１５５】
本発明の第１の好ましい態様において、本発明による液晶媒体のΔｎは好ましくは、０．５０以上、より好ましくは０．５５以上である。
【０１５６】
本発明による、式Ｉで表される個々の化合物は好ましくは、全体としての混合物の、１０％〜７０％の、より好ましくは２０％〜６０％の、なおより好ましくは３０％〜５０％の、および非常に好ましくは２５％〜４５％の合計濃度で用いられる。
【０１５７】
式ＩＩで表される化合物は好ましくは、全体としての混合物の、１％〜２０％の、より好ましくは１％〜１５％の、なおより好ましくは２％〜１５％のおよび非常に好ましくは３％〜１０％の合計濃度で用いられる。
【０１５８】
式ＩＩＩで表される化合物は好ましくは、全体としての混合物の、１％〜６０％の、より好ましくは５％〜５０％の、なおより好ましくは１０％〜４５％のおよび非常に好ましくは１５％〜４０％の合計濃度で用いられる。
【０１５９】
液晶媒体は好ましくは、合計で５０％〜１００％の、より好ましくは７０％〜１００％の、および非常に好ましくは８０％〜１００％の、および特に９０％〜１００％の、式Ｉ、ＩＩおよびＩＩＩで表される化合物を含み、好ましくは専らからなり、および非常に好ましくは完全にからなる。
【０１６０】
本願において、誘電的に正という表現は、Δε＞３．０である化合物または成分を記載し、誘電的にニュートラルは−１．５＜Δε＜３．０であるものを記載し、および誘電的に負はΔε＜−１．５であるものを記載する。Δεは、１ｋＨｚの周波数においてかつ２０℃において決定する。それぞれの化合物の誘電異方性は、ネマチックホスト混合物における１０％の夫々の個々の化合物の溶液の結果から決定する。ホスト混合物におけるそれぞれの化合物の溶解度が１０％未満である場合、濃度は５％へと低減する。試験混合物のキャパシタンスをホメオトロピック配列を有するセルにおいておよびホモジニアス配列を有するセルにおいての両方で決定する。両方のタイプのセルのセル厚は、およそ２０μｍである。印加電圧は、１ｋＨｚの周波数および典型的には０．５Ｖ〜１．０Ｖの実効値を有する矩形波であるが、常に、それぞれの試験混合物の容量閾値の下であるように選択される。
【０１６１】
Δεは（ε││−ε⊥）として定義され、一方でεａｖｅ．は（ε││＋２ε⊥）／３である。
【０１６２】
誘電的に正の化合物に対して用いられるホスト混合物は混合物ＺＬＩ−４７２９であり、誘電的にニュートラルおよび誘電的に負である化合物に対して用いられるものは混合物ＺＬＩ−３０８６であり、ともにＭｅｒｃｋ  ＫＧａＡ、ドイツ国からである。化合物の誘電率の絶対値は、関心の化合物を添加したホスト混合物のそれぞれに値における変化から決定する。値を１００％の関心の化合物の濃度へと外挿する。
【０１６３】
２０℃の測定温度においてネマチック相を有する成分はそのままで測定し、全ての他のものは化合物のように扱う。
【０１６４】
本願において、両方の場合において他に明示的に述べなければ、閾値電圧という表現は、光学閾値に言及し、１０％の相対コントラストに対して値を付け（Ｖ１０）、および飽和電圧という表現は光学的飽和に言及し、９０％の相対コントラストに対して値を付ける（Ｖ９０）。容量閾値（Ｖ０）は、Freedericks閾値（ＶＦｒ）とも称され、明示的に述べられる場合にのみ用いる。
【０１６５】
本願において示されるパラメーター範囲は全て、他に明示的に述べられなければ、限界値を含む。
【０１６６】
特性の様々な範囲に対して示される異なる上限値および下限値は、互いに組み合わせて、追加的な好ましい範囲を生じせしめる。
【０１６７】
本願をとおして、他に明示的に述べられなければ、以下の条件および定義を適用する。全ての濃度は重量％で値を付け、全体としてのそれぞれの混合物に関してであり、全ての温度はセルシウス度で値を付け、全ての温度差は差分度で値を付ける。全ての物性は、多に明示的に述べられなければ、Merck Liquid Crystals, Physical Properties of Liquid Crystals", Status Nov. 1997, Merck KGaA, ドイツ国に従って決定し、２０℃の温度に対して値を付ける。光学異方性（Δｎ）は、５８９．３ｎｍの波長で決定する。誘電異方性（Δε）は、１ｋＨｚの周波数で決定する。閾値電圧、ならびに他の全ての電気光学的特性は、Merck KGaA、ドイツ国で製造されたテストセルを用いて決定する。Δεの決定のためのテストセルは、およそ２０μｍのセル厚を有する。電極は、１．１３ｃｍ２の領域およびガードリングを有する環状ＩＴＯ電極である。配向層は、ホメオトロピック配向（ε││）に対してはNissan Chemicals、日本国からのＳＥ−１２１１であり、ホモジニアス配向（ε⊥）に対してはJapan Synthetic Rubber、日本国からのポリイミドＡＬ−１０５４である。容量は、０．３Ｖｒｍｓの電圧を有する正弦波を用いるSolatron 1260周波数応答分析器を用いて決定する。電気光学測定において用いる光は白色光である。Autronic-Melchers、ドイツ国からの商業的に利用可能なＤＭＳ機器を用いるセットアップを、ここで用いる。特性電圧は、垂直的観察のもとに決定した。閾値（Ｖ１０）、ミッドグレー（Ｖ５０）および飽和（Ｖ９０）電圧は、それぞれ１０％、５０％および９０％の相対コントラストに対して決定した。
【０１６８】
液晶媒体は、マイクロ波周波数範囲におけるそれらの特性に関して、A. Penirschke, S. Mueller, P. Scheele, C. Weil, M. Wittek, C. Hock and R. Jakoby: "Cavity Perturbation Method for Characterization of Liquid Crystals up to 35GHz", 34th European Microwave Conference − Amsterdam, pp. 545-548に記載されるように調査する。
【０１６９】
この点に関しまた、測定方法が同様に詳細に記載される、A. Gaebler, F. Goelden, S. Mueller, A. Penirschke and R. Jakoby "Direct Simulation of Material Permittivites …", 12MTC 2009 − International Instrumentation and Measurement Technology Conference, Singapore, 2009 (IEEE), pp. 463-467およびDE 10 2004 029 429 Aを比較されたい。
【０１７０】
液晶を、ポリテトラフルオロエチレン（ＰＴＦＥ）毛細管へと導入する。毛細管は１８０μｍの内半径および３５０μｍの外半径を有する。有効長は２．０ｃｍである。満たした毛細管を、３０ＧＨｚの共鳴周波数を有する空洞の中心へと導入する。この空洞は６．６ｍｍの長さ、７．１ｍｍの幅および３．６ｍｍの高さを有する。そして入力信号（ソース）を適用し、出力信号の結果を、商業的なベクトルネットワーク分析器を用いて記録する。
【０１７１】
液晶で満たした毛細管ありでの測定および液晶で満たした毛細管なしでの測定の間の共鳴周波数およびＱ値の変化を用いて、A. Penirschke, S. Mueller, P. Scheele, C. Weil, M. Wittek, C. Hock and R. Jakoby: "Cavity Perturbation Method for Characterization of Liquid Crystals up to 35GHz", 34th European Microwave Conference − Amsterdam, pp. 545-548における方程式１０および１１により、そこに記載されるように、対応する標的周波数における誘電定数および損失角を決定する。
【０１７２】
液晶のダイレクタに垂直な、および平行な特性の成分の値は、磁界における液晶の配列により得られる。この目的のために、永久磁石の磁界が用いられる。磁界の強さは０．３５テスラである。磁石の配列を相応して設定し、そして相応して９０°に至るまで回転させる。
【０１７３】
好ましいコンポーネントは、移相器、バラクタ、無線および電波アンテナアレー、整合回路適応フィルターなどである。
【０１７４】
本願において、化合物という用語は、他に明示的に述べられなければ、１化合物および複数の化合物の両方を意味するものとする。
【０１７５】
本発明による液晶媒体は好ましくは、上に与えられる好ましい範囲においてネマチック相を有する。ネマチック相を有するという表現はここでは、一方では対応する温度における低温においてスメクチック相も結晶化も観察されないことを、他方ではネマチック相からの加熱に際し透明化が起こらないことを意味する。低温における調査を対応する温度において流動粘度計において実行し、５μｍの層厚さを有するテストセル中における少なくとも１００時間の貯蔵により確認する。高温において、毛細管中で、慣用の方法により透明点を測定する。
【０１７６】
さらに、本発明による液晶媒体は、可視範囲における、特に５８９．０ｎｍの波長における（つまり、Ｎａ”Ｄ”線における）、高い光学異方性値を特徴とする。５８９ｎｍにおける複屈折は、好ましくは０．２０以上、特に好ましくは０．２５以上、特に好ましくは０．３０以上、特に好ましくは０．４０以上、および非常に特に好ましくは０．４５以上である。加えて、複屈折は好ましくは０．８０以下である。
【０１７７】
用いられる液晶は好ましくは、正の誘電異方性を有する。これは好ましくは２以上、好ましくは４以上、特に好ましくは６以上および非常に特に好ましくは１０以上である。
【０１７８】
さらに、本発明による液晶媒体は、マイクロ波範囲における高い異方性値を特徴とする。約８．３ＧＨｚにおける複屈折は、例えば、好ましくは０．１４以上、特に好ましくは０．１５以上、特に好ましくは０．２０以上、特に好ましくは０．２５以上および非常に特に好ましくは０．３０以上である。加えて、複屈折は好ましくは０．８０以下である。
【０１７９】
マイクロ波範囲における誘電異方性は、
Δεｒ  ≡  （εｒ，││  −  εｒ，⊥）
として定義される。同調性（η）は、
τ  ≡  （Δεｒ  ／  εｒ，││）
として定義される。材料品質（η）は、
η  ≡  （τ  ／  ｔａｎ  δε  ｒ，ｍａｘ）
として定義され、ここで、最大誘電損失は、
ｔａｎ  δε  ｒ，ｍａｘ  ≡  ｍａｘ．｛ｔａｎ  δε  ｒ，⊥，；ｔａｎ  δε  ｒ，││｝
である。
【０１８０】
好ましい液晶材料の材料品質（η）は、６以上、好ましくは８以上、好ましくは１０以上、好ましくは１５以上、好ましくは１７以上、好ましくは２０以上、特に好ましくは２５以上および非常に特に好ましくは３０以上である。
【０１８１】
対応するコンポーネントにおいて、好ましい液晶材料は１５°／ｄＢ以上、好ましくは２０°／ｄＢ以上、好ましくは３０°／ｄＢ以上、好ましくは４０°／ｄＢ以上、好ましくは５０°／ｄＢ以上、特に好ましくは８０°／ｄＢ以上および非常に特に好ましくは１００°／ｄＢ以上の移相器品質を有する。
【０１８２】
しかしいくつかの態様において、負の値の誘電異方性を有する液晶もまた、有利に用いることができる。
【０１８３】
用いられる液晶は、個々の物質か混合物かのいずれかである。それらは好ましくは、ネマチック相を有する。
【０１８４】
用語「アルキル」は好ましくは、１〜１５個の炭素原子を有する直鎖または分枝のアルキル基を、特に直鎖基メチル、エチル、プロピル、ブチル、ペンチル、ヘキシルおよびヘプチルを包含する。２〜１０個の炭素原子を有する基が一般的に好ましい。
【０１８５】
用語「アルケニル」は好ましくは、２〜１５個の炭素原子を有する直鎖または分枝のアルケニル基を、特に直鎖基を包含する。特に好ましいアルケニル基は、Ｃ２−〜Ｃ７−１Ｅ−アルケニル、Ｃ４−〜Ｃ７−３Ｅ−アルケニル、Ｃ５−〜Ｃ７−４−アルケニル、Ｃ６−〜Ｃ７−５−アルケニルおよびＣ７−６−アルケニル、特にＣ２−〜Ｃ７−１Ｅ−アルケニル、Ｃ４−〜Ｃ７−３Ｅ−アルケニルおよびＣ５−〜Ｃ７−４−アルケニルである。さらに好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル，３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５炭素原子までを有する基が、一般的に好ましい。
【０１８６】
用語「フルオロアルキル」は好ましくは、末端フッ素を有する直鎖基を、つまりフルオロメチル、２−フルオロエチル、３−フルオロプロピル、４−フルオロブチル、５−フルオロペンチル、６−フルオロヘキシルおよび７−フルオロヘプチルを包含する。しかし、他の位置のフッ素は除外されない。
【０１８７】
用語「オキサアルキル」または「アルコキシアルキル」は好ましくは、式ＣｎＨ２ｎ＋１−Ｏ−（ＣＨ２）ｍ、式中ｎおよびｍはそれぞれ、互いに独立して１〜１０を示す、で表される直鎖ラジカルを包含する。好ましくはｎは１であり、およびｍは１〜６である。
【０１８８】
ビニル末端基を含有する化合物およびメチル末端基を含有する化合物は、低い回転粘度を有する。
【０１８９】
本願において、高周波技術およびハイパー周波数技術の両方は、１ＭＨｚ〜１ＴＨｚ、好ましくは１ＧＨｚ〜５００ＧＨｚ、より好ましくは２ＧＨｚ〜３００ＧＨｚ、特に好ましくは約５ＧＨｚ〜１５０ＧＨｚの範囲における周波数を有する適用を示す。
【０１９０】
本発明による液晶媒体は、通常の濃度でさらなる添加剤およびキラルドーパントを含んでもよい。これらのさらなる構成物質の合計濃度は、全体としての混合物に基づき、０％〜１０％、好ましくは０．１％〜６％の範囲である。用いられる個々の化合物の濃度はそれぞれ好ましくは、０．１％〜３％の範囲である。これらのおよび類似の添加剤の濃度は、本願における液晶媒体の液晶成分および液晶化合物の値および濃度範囲の値を付けるときに、考慮には入れない。
【０１９１】
好ましくは、本発明による媒体は、それらのコレステリックピッチを調整するために、キラルドーパントとして１種または２種以上のキラル化合物を含む。本発明による媒体におけるそれらの合計濃度は好ましくは、０．０５％〜１５％、より好ましくは１％〜１０％および最も好ましくは２％〜６％である。
【０１９２】
任意に、本発明による媒体は、物性を調整するために、さらなる液晶化合物を含んでもよい。かかる化合物は専門家に公知である。本発明による媒体におけるそれらの濃度は好ましくは、０％〜３０％、より好ましくは０．１％〜２０％および最も好ましくは１％〜１５％である。
【０１９３】
応答時間は、０％〜９０％（ｔ９０〜ｔ０）の、電気光学応答に対する相対的コントラストのそれぞれの、つまり遅延時間（ｔ１０−ｔ０）を含む、相対的同調の変化に対する時間に対しての立ち上がり時間（τｏｎ）として、１００％から１０％にまで戻る（ｔ１００−ｔ１０）、電気光学応答に対する相対的コントラストのそれぞれの、相対的同調の変化に対する時間に対する減衰時間（τｏｆｆ）として、および合計の応答時間として（τｔｏｔａｌ＝τｏｎ＋τｏｆｆ）、それぞれ与えられる。
【０１９４】
本発明による液晶媒体は、複数の化合物、好ましくは３〜３０、好ましくは４〜２０および非常に好ましくは４〜１６化合物からなる。これらの化合物は、慣用に様式で混合する。一般的に、より少量で用いられる所望量の化合物をより多量で用いられる化合物に溶解させる。温度がより高い濃度で用いられる化合物の透明点より上である場合、溶解プロセスの完了を観察することは、特に容易である。しかし、他の慣用の方法で、例えばいわゆるプレミックス、これは例えば、化合物の同族または共融混合物であることができる、を用いて、またはいわゆる「マルチボトル」システム、その構成物質はそれ自体がすぐに使える混合物である、を用いて、調製することもまた可能である。
【０１９５】
全ての温度、例えば液晶の融点Ｔ（Ｃ，Ｎ）またはＴ（Ｃ，Ｓ）など、スメクチック（Ｓ）からネマチック（Ｎ）相への転移Ｔ（Ｓ，Ｎ）および透明点Ｔ（Ｎ，Ｉ）は、セルシウス度で値を付ける。全ての温度差は、差分度で値を付ける。
【０１９６】
本願においておよび特に以下の実施例において、メソゲン性化合物の構造は、頭文字とも称される、略号により、示す。これらの頭文字において、化学式は以下の表Ａ〜Ｃを用いて以下のように短縮する。全ての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、各々、ｎ、ｍ、またはｌ個のＣ原子を有するそれぞれの場合における、直鎖のアルキルまたはアルケニル、好ましくは１−Ｅ−アルケニルを示す。表Ａは、化合物のコア構造の環要素に対して用いられるコードを一覧し、一方で表Ｂは結合基を示す。表Ｃは、左手側および右手側末端基に対するコードの意味を与える。表Ｄは、それぞれの略号で、化合物の説明的な構造を示す。
【０１９７】
【化６７】
0006683436.tif 000068
【０１９８】
【化６８】
0006683436.tif 000069
【０１９９】
【化６９】
0006683436.tif 000070
【０２００】
【化７０】
0006683436.tif 000071
【０２０１】
【化７１】
0006683436.tif 000072
【０２０２】
【化７２】
0006683436.tif 000073
ここにおいて、ｎおよびｍはそれぞれ整数を示し、および３点ドット「．．．」はこの表からの他の略号のためのプレースホルダ―である。
【０２０３】
以下の表は、説明的な構造を、それぞれの略号とともに示す。これらは、略号に対する規則の意味を説明するために示される。それらはさらには、好ましく用いられる化合物を表す。
【０２０４】
以下の説明的な構造は、末端−ＮＳＣ基を有する、特に好ましく用いられる、化合物である：
【化７３】
0006683436.tif 000074
【０２０５】
【化７４】
0006683436.tif 000075
【０２０６】
【化７５】
0006683436.tif 000076
【０２０７】
以下の説明的な構造は、媒体において好ましくは追加的に用いられる、化合物である：
【化７６】
0006683436.tif 000077
【０２０８】
以下の説明的な構造は、３つの６員環を有する、任意に用いられる、補助的な化合物である：
【化７７】
0006683436.tif 000078
【０２０９】
【化７８】
0006683436.tif 000079
【０２１０】
【化７９】
0006683436.tif 000080
【０２１１】
以下の説明的な構造は、４つの６員環を有する、任意に用いられる、補助的な化合物である。
【化８０】
0006683436.tif 000081
【０２１２】
【化８１】
0006683436.tif 000082
【０２１３】
追加的に用いられ得る、誘電的にニュートラルな化合物の説明的な構造：
【化８２】
0006683436.tif 000083
【０２１４】
【化８３】
0006683436.tif 000084
【０２１５】
追加的に用いられ得る、さらなる化合物の説明的な構造：
【化８４】
0006683436.tif 000085
【０２１６】
【化８５】
0006683436.tif 000086
【０２１７】
以下の表、表Ｅは、本発明によるメソゲン性媒体における安定剤として用いることができる、説明的な化合物を示す。媒体におけるこれらのおよび類似の化合物の合計濃度は、好ましくは５％以下である。
【０２１８】
【化８６】
0006683436.tif 000087
【０２１９】
【化８７】
0006683436.tif 000088
【０２２０】
【化８８】
0006683436.tif 000089
【０２２１】
本発明の好ましい態様において、メソゲン性媒体は表Ｅからの化合物の群から選択される１種または２種以上の化合物を含む。
【０２２２】
以下の表、表Ｆは、本発明によるメソゲン性媒体においてキラルドーパントとして好ましく用いることができる、説明的な化合物を示す。
【化８９】
0006683436.tif 000090
【０２２３】
【化９０】
0006683436.tif 000091
【０２２４】
【化９１】
0006683436.tif 000092
【０２２５】
本発明の好ましい態様において、メソゲン性媒体は以下の表Ｆからの化合物の群から選択される１種または２種以上の化合物を含む。
【０２２６】
本発明によるメソゲン性媒体は好ましくは、上の表からの化合物からなる群から選択される、２種または３種以上の、好ましくは４種または５種以上の化合物を含む。
【０２２７】
本発明による液晶媒体は、好ましくは、
−  ７種または８種以上の、好ましくは８種または９種以上の化合物、好ましくは３種または４種以上の、好ましくは４種または５種以上の、表Ｄからの化合物の群から選択される、異なる式を有する化合物
を含む。
【０２２８】
以下の実施例は、本発明をいかようにも限定することなく説明する。
しかし、当業者には、物性から、どのような特性を達成することができるかおよびどのような範囲でそれらを修正することができるかということが明らかである。それゆえ、特に、好ましく達成することができるさまざまな特性の組み合わせは、当業者には良好に規定される。
【実施例】
【０２２９】
例１〜１２および比較例
比較例
以下の表に示される組成および特性を有する液晶混合物Ｃ−１を調製し、その一般的な物性およびそのマイクロ波における適用性に関し特徴付けする。
【表１】
0006683436.tif 000093
この混合物は、マイクロ波範囲における適用に、特にはマイクロ波（ＭＷ）域における移相器またはＬＣベースのアンテナ素子に好適であるが、その応答時間は中程度であるのみであり、要求のより厳しい用途には不十分である。
【０２３０】
例１
以下の表に示される組成および特性を有する液晶混合物Ｍ−１を調製し、その一般的物性およびそのマイクロ波コンポーネントにおける１９ＧＨｚにおける適用性に関し特徴付けする。
【表２】
0006683436.tif 000094
この混合物は、マイクロ波範囲における適用に、特にはマイクロ波（ＭＷ）域における移相器またはＬＣベースのアンテナ素子に好適である。比較例と比較して、この混合物は明らかに、優れた応答時間を呈する。
【０２３１】
例２
以下の表に示される組成および特性を有する液晶混合物Ｍ−２を調製し、その一般的物性およびそのマイクロ波コンポーネントにおける１９ＧＨｚにおける適用性に関し特徴付けする。
【表３】
0006683436.tif 000095
ｋ１１  ＝  １５．８ｐＮ；  ｋ３３  ＝  １５．１Ｖ；  Ｖ１０  ＝  ０．８７Ｖ
この混合物は、マイクロ波範囲における適用に、特にはマイクロ波（ＭＷ）域における移相器またはＬＣベースのアンテナ素子に好適である。比較例１と比較して、この混合物は明らかに、優れた応答時間を呈する。
【０２３２】
例３
以下の表に示される組成および特性を有する液晶混合物Ｍ−３を調製し、その一般的物性およびそのマイクロ波コンポーネントにおける１９ＧＨｚにおける適用性に関し特徴付けする。
【表４】
0006683436.tif 000096
ｋ１１  ＝  １５．０ｐＮ；  ｋ３３  ＝  １５．４Ｖ；  Ｖ１０  ＝  ０．８６Ｖ
この混合物は、マイクロ波範囲における適用に、特にはマイクロ波（ＭＷ）域における移相器またはＬＣベースのアンテナ素子に好適である。比較例と比較して、この混合物は明らかに、優れた応答時間を呈する。
【０２３３】
【表５】
0006683436.tif 000097
【０２３４】
例４
以下の表に示される組成および特性を有する液晶混合物Ｍ−４を調製する。
【表６】
0006683436.tif 000098
この混合物は、マイクロ波範囲における適用に、特にはＭＷ域における移相器またはＬＣベースのアンテナ素子に大いに好適である。
【０２３５】
例５〜９
例４の液晶媒体Ｍ−４に、代替的に、ある濃度のさらなる単一の化合物それぞれ１つを添加し、得られた混合物（Ｍ−５〜Ｍ−９）をそれらの一般的物性に関しおよびマイクロ波領域におけるそれらに性能に関し調査する。
【０２３６】
【表７】
0006683436.tif 000099
【０２３７】
【表８】
0006683436.tif 000100
【０２３８】
【表９】
0006683436.tif 000101
【０２３９】
【表１０】
0006683436.tif 000102
【０２４０】
【表１１】
0006683436.tif 000103
【０２４１】
これらの混合物は、マイクロ波範囲における適用に、特にはＭＷ域における移相器またはＬＣベースのアンテナ素子に、非常に良好に好適である。
【０２４２】
例４〜９の混合物を例１のもとに記載するように処置し、調査する。それぞれの濃度でキラル化合物を含む得られた混合物は、類似の改善された特性を示す。それらは特に、改善された応答時間を、殊に特徴とする。
【０２４３】
例１０
以下の表に示される組成および特性を有する液晶混合物Ｍ−１０を調製し、その一般的物性および１９ＧＨｚにおけるマイクロ波コンポーネントにおける適用性に関し特徴付けする。
【表１２】
0006683436.tif 000104
この混合物は、マイクロ波範囲における適用に、特にはマイクロ波（ＭＷ）域における移相器およびＬＣベースのアンテナ素子に好適である。比較例と比較して、この混合物は明らかに、優れた応答時間を呈する。
【０２４４】
例１１
以下の表に示される組成および特性を有する液晶混合物Ｍ−１１を調製し、その一般的物性および１９ＧＨｚにおけるマイクロ波コンポーネントにおける適用性に関し特徴付けする。
【表１３】
0006683436.tif 000105
この混合物は、マイクロ波範囲における適用に、特にマイクロ波（ＭＷ）域における移相器およびＬＣベースのアンテナ素子に好適である。比較例と比較して、この混合物は明らかに、優れた応答時間を呈する。
【０２４５】
例１２
以下の表に示される組成および特性を有する液晶混合物Ｍ−１２を調製し、その一般的物性および１９ＧＨｚにおけるマイクロ波コンポーネントにおける適用性に関し特徴付けする。
【表１４】
0006683436.tif 000106
この混合物は、マイクロ波範囲における適用に、特にマイクロ波（ＭＷ）域における移相器またはＬＣベースのアンテナ素子に好適である。比較例と比較して、この混合物は明らかに、優れた応答時間を呈する。
【０２４６】
例１３
以下の表に示される組成および特性を有する液晶混合物Ｍ−１３を調製し、その一般的物性および１９ＧＨｚにおけるマイクロ波コンポーネントにおける適用性に関し特徴付けする。
【表１５】
0006683436.tif 000107
この混合物は、マイクロ波範囲における適用に、特にマイクロ波（ＭＷ）域における移相器またはＬＣベースのアンテナ素子に好適である。比較例と比較して、この混合物は明らかに、優れた応答時間を呈する。
【０２４７】
例１４
以下の表に示される組成および特性を有する液晶混合物Ｍ−１４を調製し、その一般的物性および１９ＧＨｚにおけるマイクロ波コンポーネントにおける適用性に関し特徴付けする。
【表１６】
0006683436.tif 000108
この混合物は、マイクロ波範囲における適用に、特にマイクロ波（ＭＷ）域における移相器またはＬＣベースのアンテナ素子に好適である。比較例と比較して、この混合物は明らかに、優れた応答時間を呈する。
【０２４８】
例１５
以下の表に示される組成および特性を有する液晶混合物Ｍ−１５を調製し、その一般的物性および１９ＧＨｚにおけるマイクロ波コンポーネントにおける適用性に関し特徴付けする。
【表１７】
0006683436.tif 000109
この混合物は、マイクロ波範囲における適用に、特にマイクロ波（ＭＷ）域における移相器またはＬＣベースのアンテナ素子に好適である。比較例と比較して、この混合物は明らかに、優れた応答時間を呈する。